(57)【特許請求の範囲】
【請求項１】
試料投入口から投入された測定対象となる流体を溜めて保持するための試料タンク部と、底面が前記試料タンク部の底面と直線的に連続し傾斜角度が可変な傾斜流動部と、前記試料タンク部と前記傾斜流動部を鉛直方向に仕切る開閉可能なゲート板とを備え、前記ゲート板は、装置本体を構成する前記試料タンク部および傾斜流動部とは別にこれらの境界部の外側に独立させて立設した支柱を備えたゲート板支持具に支持された状態で、前記傾斜角度が変わっても傾斜角度に関わらず鉛直方向に昇降可能としたものであることを特徴とする流体のレオロジー定数測定装置。
【請求項２】
請求項１記載の流体のレオロジー定数測定装置において、前記傾斜流動部には、傾斜流動部の底面側から光を発する投光器と投光器が発した光を感知する受光器とを備え、前記流下する試料によって投光器が発した光が遮られた時間を複数位置で測定することで、試料の流動先端速度を求める流動速度測定器が取り付けられていることを特徴とする流体のレオロジー定数測定装置。
【請求項３】
請求項１記載の流体のレオロジー定数測定装置を用いて流体のレオロジー定数を測定する方法であって、測定対象となる流体を前記試料投入口から投入し、前記試料タンク部に所定量の試料を溜めた状態で前記ゲート板を開き、前記傾斜流動部を流下して行く試料の流動先端速度ｖa（m/sec）を測定する作業を複数の傾斜角度θについて行い、
前記試料の見掛けのせん断応力τ（Pa）を次式によって求め、
τ＝Ｗ×ｈ×ｇ×sinθ      …(1)
ここに、
Ｗ：試料の単位容積質量（kg/m3）
ｈ：センサー間を通過するときの試料の平均高さ（m）
ｇ：重力加速度（9.807m/sec2）
θ：傾斜角度
複数の傾斜角度について求めた流動先端速度ｖa（m/sec）または該流動先端速度ｖa（m/sec）を用いて算出したひずみ速度（/sec）と前記見掛けのせん断応力τ（Pa）から得られる回帰直線の流動先端速度ｖaが０となる切片における見掛けのせん断応力τ（Pa）を見掛けの降伏値τy（Pa）、回帰直線の傾きを見掛けの塑性粘度η（Pa・s/mまたはPa・s）として求めることを特徴とする流体のレオロジー定数測定方法。
【請求項４】
請求項３記載の流体のレオロジー定数測定方法において、前記流動先端速度ｖaとして、前記ゲート板から離れた位置での流動先端速度、または測定対象となる流体の流れが安定した流れになると考えられる終局速度Ｖrとして求めた流動先端速度を用いることを特徴とする流体のレオロジー定数測定方法。
【発明の詳細な説明】
【技術分野】
【０００１】
本発明は、未硬化のフレッシュコンクリート、未硬化のモルタル、セメントペースト、その他各種の流体のレオロジー定数を簡便に測定することができる流体のレオロジー定数測定装置及び測定方法に関するものである。
【背景技術】
【０００２】
未硬化のフレッシュコンクリートのワーカビリティーを評価するための試験方法としては、スランプコーンを用いたJIS A 1101のスランプ試験方法が普及している。
【０００３】
一方、高流動コンクリートは流動性が高すぎて従来のスランプ試験では対応できないため、高流動コンクリートについてはスランプフロー試験方法が利用されている。
【０００４】
また、スランプフロー試験方法の改良型として、Ｌ形フロー試験方法があり、スランプフロー試験方法とともに、高流動コンクリートの試験方法として規格化されている。
【０００５】
なお、フレッシュコンクリートの挙動をビンガム流体の挙動としてモデル化した場合、スランプ値やスランプフロー値は主として降伏値の評価に用いられ、時間的要素を含むスランプフロー試験における５００ｍｍ到達時間やＶ漏斗試験が塑性粘度の評価に用いられている。
【０００６】
これに対し、本願の発明者らによる特許文献１では、従来のスランプ試験やスランプフロー試験では的確な評価ができなかった準高流動コンクリートや軟練りのコンクリートのワーカビリティーの評価を適正に行うための方法および装置として、試料の傾斜フローを利用したコンクリートの試験方法および試験装置を開示している。
【０００７】
特許文献１記載の試験方法は、筒状のタンク部と、その下部側面に形成された開口部で連通する傾斜フロー部と、開口部を開閉可能に仕切り傾斜フロー部をタンク部の下部と区画する仕切板とを備えた傾斜フロー試験器を用い、タンク部に上部より未硬化のフレッシュコンクリートの試料を投入して所定の高さまで詰め込んだ後、仕切板を開放することにより、開口部から傾斜フロー部に試料を流下させ、その際の試料の傾斜面での流下速度を測定することにより、試料のワーカビリティーを評価するというものである。
【０００８】
また、非特許文献１、２には、この特許文献１に開示した技術にさらに改良を加えた技術が開示されている。
【先行技術文献】
【特許文献】
【０００９】
【特許文献１】特許第３９６３８００号公報
【非特許文献】
【００１０】
【非特許文献１】笹倉博行、桝田佳寛、李榮蘭：傾斜フロー試験器によるフレッシュコンクリートの流動性評価に関する実験、日本建築学会技術報告集、第18巻、第36号、pp.11-14、2012年2月
【非特許文献２】笹倉博行、桝田佳寛、李榮蘭：傾斜フロー試験器によるレオロジー定数に及ぼす調合の影響、日本建築学会技術報告集、第19巻、第42号、pp.387-392、2013年6月
【発明の概要】
【発明が解決しようとする課題】
【００１１】
特許文献１に記載される試験方法および装置の場合、以下の課題があった。
【００１２】
(1) 流動先端速度より、ビンガム流体の流動性をどのように評価するか、特にビンガム流体の性質である降伏値と塑性粘度をどのように評価するかが設定されていない。
【００１３】
(2) 垂直試料ボックス部の垂直応力が加わるため、試料ボックスコーナー部でも流動の乱れが生じる。
【００１４】
これに対して、本願の発明者らは、非特許文献１、２に開示したように、垂直試料ボックス部の代わりに、傾斜流動部と直線的に連続する試料タンク部をゲート板で仕切る構造とした試験装置を用い、異なる複数の傾斜角度で傾斜フロー試験を行い、その試験結果からフレッシュコンクリートのレオロジー定数としての降伏値および塑性粘度に対応する見掛けの降伏値および見掛けの塑性粘度を求め、流動性の評価を行う試験方法を開発した。
【００１５】
しかし、この試験装置および試験方法においても、以下の課題があった。
(1) 速度の測定について、レーザーによる測定センサーを用いていたが、レーザーによる測定センサーでは乱反射により、試料通過時の時間が正確に測定できない場合が多く、また大がかりとなるため現場作業には不向きである。
【００１６】
(2) ゲート板を開いてから直後の流動が不安定な流れとなる場合がある。
【００１７】
(3) ゲート板は傾斜角度が変わっても垂直になるように、角度ごとに設置・固定していたが、その都度、溶接などにて止めるまたは取り外す作業が必要である。また、その熱および加工時の外力のためゲート板が昇降するゲート本体との間に隙間ができ、セメントペーストなどの液体に近い材料は漏れが生じることが多い。
【００１８】
(4) 実験室内での測定であればセンサーによる速度検知でもよいが、建設現場におけるコンクリート試験として使用するには大がかりであり、電源の確保も必要となる。
【００１９】
本発明は上述のような背景のもとに、さらに測定装置および測定方法の改良を図ったものであり、流体のレオロジー定数の測定に当たり、より取り扱いが容易で、建設現場においても簡便に測定が可能な測定装置およびその測定装置による測定方法を提供することを目的としたものである。
【課題を解決するための手段】
【００２０】
本発明の流体のレオロジー定数測定装置は、試料投入口から投入された測定対象となる流体を溜めて保持するための試料タンク部と、底面が試料タンク部の底面と直線的に連続し傾斜角度が可変な傾斜流動部と、試料タンク部と傾斜流動部を鉛直方向に仕切る開閉可能なゲート板とを備え、ゲート板は装置本体を構成する試料タンク部および傾斜流動部とは別にこれらの境界部の外側に独立させて立設した支柱を備えたゲート板支持具に支持された状態で、傾斜角度が変わっても傾斜角度に関わらず鉛直方向に昇降可能としたものである。
【００２１】
試料タンク部と傾斜流動部の底面が直線的に連続しているため、ゲート板を上方に引き上げて開いた際に、特許文献１記載の試験装置の場合のような垂直応力が加わらず、流動の乱れを抑えることができる。傾斜流動部の断面は例えば溝形断面あるいはＵ形断面などとすることができる。
【００２２】
後述するように、本発明の測定装置で流体のレオロジー定数を測定するには、同じ配合の試料について複数の異なる傾斜角度での測定を行う必要がある。このとき、傾斜角度が変わってもゲート板を鉛直方向に支持し、鉛直方向に開閉できるようにするため、本発明では装置本体を構成する試料タンク部および傾斜流動部とは別にこれらの境界部の外側に立設した支柱を備えたゲート板支持具を設け、ゲート板支持具でゲート板を常に鉛直方向に支持しつつ昇降できるようにした。
【００２３】
そのため、建設現場などで測定を行う場合でも、簡単に傾斜角度の調整やゲート板の設置を行うことができる。
【００２４】
また、本発明の測定装置で流体のレオロジー定数を測定するには、各傾斜角度について、傾斜流動部を流下して行く試料の流動先端速度を測定する必要がある。
【００２５】
流動先端速度の測定については、本発明の測定装置の傾斜流動部に、底面側から光を発する投光器と、その投光器が発した光を感知する受光器とを備えた流動速度測定器を取り付けて測定することができる。その場合、傾斜流動部を流下する試料によって投光器が発した光が遮られた時間を複数位置で測定することで、試料の流動先端速度を高精度で測定することができる。
【００２６】
この投光器と受光器を用いた方式では、レーザーによる測定センサーのように乱反射で正確な測定ができないといった欠点がない。
【００２７】
ただし、建設現場などでは、投光器と受光器からなる流動速度測定器の取り付け作業が面倒となる場合や、電源の確保が容易でない場合もあり、その場合には手動で測定してもよい。
【００２８】
手動の場合でも、ゲート板を開いた後の特定の位置（ポイント）と終端との間の流動時間、すなわち流体の先端部が特定の位置を通過した時点から傾斜流動部を流下した試料の先端部が測定装置の端部に到達した時点までの時間をストップウォッチなどで測定すれば、投光器と受光器を用いたセンサー測定による流動速度と大きな差はない。
【００２９】
本発明の流体のレオロジー定数測定方法は、上述した本発明の測定装置を用いて流体のレオロジー定数を測定する方法であり、測定対象となる流体を試料投入口から投入し、試料タンク部に所定量の試料を溜めた状態でゲート板を開き、傾斜流動部を流下して行く試料の流動先端速度ｖa（m/sec）を測定する作業を３つ以上の異なる複数の傾斜角度θについて行う。
【００３０】
レオロジー定数としては、試料の見掛けのせん断応力τ（Pa）を次式によって求める。
τ＝Ｗ×ｈ×ｇ×sinθ      …(1)
【００３１】
ここに、
Ｗ：試料の単位容積質量（kg/m3）
ｈ：センサー間を通過するときの試料の平均高さ（m）
ｇ：重力加速度（9.807m/sec2）
θ：傾斜角度
【００３２】
次に、複数の傾斜角度について求めた流動先端速度ｖa（m/sec）またはひずみ速度（/sec）と上に求めた見掛けのせん断応力τ（Pa）から得られる回帰直線の流動先端速度ｖaが０となる切片における見掛けのせん断応力τ（Pa）を見掛けの降伏値τy（Pa）、回帰直線の傾きを見掛けの塑性粘度η（Pa・s/mまたはPa・s）として求める。
なお、ひずみ速度（/sec）は、流動先端速度ｖa（m/sec）を試料の高さ（m）で除して求めることができる。
【００３３】
これら見掛けの降伏値τyおよび見掛けの塑性粘度ηは、後述するように他の測定手段で測定された流体の降伏値および塑性粘度と高い相関性を確認しており、流体のレオロジー定数として流体特性の把握に利用することができる。
【発明の効果】
【００３４】
本発明のレオロジー定数測定装置では、測定装置の形状について、垂直方向の試料ボックスを取り除いて、傾斜流動部と直線的な試料タンク部に改良することによって、ゲート開口時の流動の乱れを大幅に低減でき、試料が層状に流動するため、正確な流動先端速度を測定することができる。
【００３５】
従来のレーザーを利用したセンサーに対し、傾斜流動部の底面に投光器を設置し、その光を受光器で検知するシンプルな検知機構とすることで、測定できないケースを大幅に減少させることができる。
【００３６】
ゲート板の設置構造を測定装置本体と独立させることで、現場で傾斜角度ごとにゲート板を簡単に垂直設置できるようになり、フレッシュコンクリートに限らず、通常の水、セメントペースト、モルタルなどの流動性も測定することができる。
【００３７】
本発明の測定装置を用い、３つ以上の異なる傾斜角度による流動先端速度を正確に測定することで、流動先端速度とせん断応力の関係より、流体の降伏値と塑性粘度に相当するレオロジー定数を高い精度で求め、流動性の評価を行うことができる。
【図面の簡単な説明】
【００３８】
【図１】本発明の流体のレオロジー定数測定装置の一実施形態を示す側面図である。
【図２】図１の実施形態における平面図である。
【図３】水セメント比45％のコンクリート（試料量２水準）について、本発明に係る傾斜フロー試験によって得られた流動先端速度とせん断応力との関係を示すグラフである。
【図４】水セメント比36％のコンクリートについて、本発明に係る傾斜フロー試験によって得られた流動先端速度とせん断応力との関係を示すグラフである。
【図５】水セメント比30％のコンクリートについて、本発明に係る傾斜フロー試験によって得られた流動先端速度とせん断応力との関係を示すグラフである。
【図６】水セメント比45％、36％、30％のモルタルについて、本発明に係る傾斜フロー試験によって得られた流動先端速度とせん断応力との関係を示すグラフである。
【図７】水セメント比45％、36％、30％のセメントペーストについて、本発明に係る傾斜フロー試験によって得られた流動先端速度とせん断応力との関係を示すグラフである。
【図８】試料量を変化させた水について、本発明に係る傾斜フロー試験によって得られた流動先端速度とせん断応力との関係を示すグラフである。
【図９】試験に用いたコンクリートについて、スランプフローとＶ1・Ｖ2による見掛けの降伏値τyとの関係を示すグラフである。
【図１０】試験に用いたコンクリートについて、水セメント比とＶ1・Ｖ2による見掛けの塑性粘度ηとの関係を示すグラフである。
【図１１】試験に用いたコンクリートについて、ゲートから各測定ポイントまでの距離と測定ポイントにおける流動先端速度の関係を示すグラフである。
【図１２】近似式から終局速度を求めるときの推定曲線を示すグラフである。
【図１３】試験に用いたモルタルについて、フレッシュ性状の試験（０打フローまたはスランプ）と見掛けの降伏値τyの関係を示すグラフである。
【図１４】試験に用いたモルタルについて、水セメント比と見掛けの塑性粘度ηの関係を示すグラフである。
【図１５】試験に用いたセメントペーストについて、フレッシュ性状の試験（０打フロー）と見掛けの降伏値τyの関係を示すグラフである。
【図１６】試験に用いたセメントペーストについて、水セメント比と見掛けの塑性粘度ηの関係を示すグラフである。
【発明を実施するための形態】
【００３９】
以下、本発明の実施形態および実施例を添付図面に基づいて説明する。
(1) 傾斜フロー試験および測定方法
図１は本発明の流体のレオロジー定数測定装置の一実施形態を示す側面図、図２はその平面図である。
【００４０】
測定装置本体１は、底面が連続する断面溝型の試料タンク部２と傾斜流動部３とからなり、具体的には図示したように上面が開口した細長い箱形状となっている。
【００４１】
図示した例では、測定装置本体１の試料タンク部２側の端部が支柱４ａを備えた傾斜調整支持具４で支持され、支柱４ａに沿って摺動可能な支持リング４ｂの支持高さをねじなどによる締め付けで固定することで、傾斜流動部３の傾斜角度θを任意の角度（この例では１〜３６°）に設定することができる。
【００４２】
試料タンク部２と傾斜流動部３との間には、これらを鉛直方向に仕切る開閉可能なゲート板６が設けられ、試料タンク部２の上方に設けられた試料投入口２ａから投入された測定対象となる流体を試料タンク部２に溜め、ゲート板６を上方に一気に引き上げることで、試料としての流体が傾斜流動部３を流下するようになっている。
【００４３】
ゲート板６は測定装置本体１とは独立したゲート板支持具５に支持されている。このゲート板支持具５は試料タンク部２と傾斜流動部３との境界部の外側に立設した支柱５ａを備え、ゲート板支持具５に支持された状態でゲート板６が鉛直方向に昇降可能となっている。
【００４４】
また、この例では、傾斜流動部３に、傾斜流動部３の底面側から光を発する投光器７ａと投光器７ａが発した光を感知する受光器７ｂとを備え、流下する試料によって投光器７ａが発した光が遮られた時間を複数位置で測定することで、試料の流動先端速度を求める流動速度測定器７が取り付けられている。試料の流動先端速度は、試料の流動の先端が３つの点を通過する時間を測定して、各々５０mm間隔の２点間を通過する平均速度を求め、さらに、その平均値を求めて流動先端速度とする。
【００４５】
本実施形態では、上述のように流動速度測定器７を用いているが、建設現場で測定を行う場合等、より簡易には流動速度測定器７を用いず、前述したようにゲート板６を開いた時点から傾斜流動部３を流下した試料の先端部が傾斜流動部３の端部に到達した時点までの時間をストップウォッチなどで測定して流動先端速度を求めてもよい。
【００４６】
なお、フレッシュコンクリートのように粘性が高い試料の場合、試料投入口２ａよりフレッシュコンクリートを１層１０回突きで充填し、ゲート板６を一気に引き上げてフレッシュコンクリートを流下させ、そのときの流動先端速度および傾斜流動部を通過するフレッシュコンクリートの平均高さを測定する。
【００４７】
水やセメントペーストのように粘性が低い試料の場合は、そのまま充填し、必要に応じゲート板６で仕切られる部分に、例えばグリースを塗るなど、簡単なシールを施して、ゲート板６を引き上げる前に試料が漏出するのを防止する。
【００４８】
傾斜フロー試験におけるフレッシュコンクリートに作用する見掛けのせん断応力τ（Pa）は式(1)で求めた。
τ＝Ｗ×ｈ×ｇ×sinθ      …(1)
【００４９】
ここに、
Ｗ：単位容積質量（kg/m3）
ｈ：センサー間を通過するときの試料の平均高さ（m）
ｇ：重力加速度（9.807m/sec2）
θ：傾斜角度
【００５０】
傾斜角度の違いによって得られた見掛けのせん断応力と流動先端速度の関係は、線形関係となる。これを直線回帰すると、回帰直線の切片は流動先端速度が０であるため、降伏値に相当するものと考えられ、これを見掛けの降伏値（以下、τyと略記）とした。
また、直線の傾きは、流動先端速度に対するせん断応力の変化であるため、見掛けの塑性粘度（以下、ηと略記）とした。
【００５１】
(2) 実験概要
表１に測定した材料の使用材料を示す。また、表２にコンクリートの調合を示す。
【００５２】
【表１】
0006482918.tif 000002
【００５３】
【表２】
0006482918.tif 000003
【００５４】
本実験では、測定対象を通常の強度域から高強度域のコンクリートとしており、コンクリートの調合については、通常の強度域のコンクリートとして調合管理強度36N/mm2程度の調合である水セメント比45％・スランプ21cmの調合、高強度域のコンクリートとして調合管理強度48N/mm2程度の調合である水セメント比36％・スランプフロー55cmの調合、また調合管理強度60N/mm2程度の調合である水セメント比30％・スランプフロー60cmの調合とした。
【００５５】
モルタルおよびセメントペーストの調合については、コンクリートの調合から粗骨材または骨材を除いた調合として、混和剤の添加率はコンクリートの混和剤の使用量をそのまま適用し、スランプまたはスランプフローおよび空気量の調整は行っていない。
水については、水が測定装置を流下する際、非接触型センサーに感知されるよう墨汁によって着色した。
【００５６】
測定材料の練混ぜ方法に関して、コンクリートは１バッチ４０リットルを強制２軸ミキサ（容量５５リットル）によって90〜120秒間練り混ぜ、モルタルおよびセメントペーストは１バッチ２５リットルを強制パン型ミキサ（容量５５リットル）によって120秒間練り混ぜた後、ミキサーより排出して試験に供した。
なお、いずれの測定材料も、水セメント比36％および30％の調合は、５分間静置した後、ミキサーより排出した。
【００５７】
表３に各測定材料におけるフレッシュ性状試験の項目および方法を示す。
【００５８】
【表３】
0006482918.tif 000004
【００５９】
なお、傾斜フロー試験は、上述した投光器７ａと受光器７ｂとを備える非接触型センサー（流動速度測定器７）によって、第１・第２センサー間の速度（以下、Ｖ1と略記する）および第２・第３センサー間の速度（以下、Ｖ2と略記する）を測定した（図２の流動速度測定器７部分の１、２、３の点が第１センサー、第２センサー、第３センサーの位置）。
【００６０】
また、より流下した時点での速度を把握するために、ゲートから終端までの時間および第３センサーから終端までの時間をストップウォッチにて手動で測定し、それぞれの区間の平均速度（以下、前者をＶ3、後者をＶ4と略記する）を求めた。
【００６１】
(3) 実験結果
表４にフレッシュ性状試験の結果を示す。
【００６２】
【表４】
0006482918.tif 000005
【００６３】
表４には、傾斜フロー試験の流動先端速度はＶ1とＶ2の平均速度のみ示した。
コンクリートのスランプおよびスランプフローともに、いずれの調合においても目標値に近い値が得られた。また、空気量もＣ36の試料量8820ccの調合を除き目標値に近い値が得られており、良好なフレッシュコンクリートが試料として採取できた。
【００６４】
傾斜フロー試験の流動先端速度については、ほとんどの測定材料において、角度が大きくなるほど流動先端速度は速くなっており、逆転現象はみられなかった。
【００６５】
コンクリートは試料を２水準試験したが、Ｃ45では試料量8820cc、5000ccともに同じ傾斜角度で測定ができたものの、Ｃ36とＣ30では試料量8820ccの傾斜角度では試料量5000ccの正確な測定はできず、傾斜角度を大きくしなければ、試料が終端まで流動しなかった。
【００６６】
モルタルは、試料量2500ccで、傾斜角度４°、６°、８°、１０°で測定したが、水セメント比（W/C）45％の調合において最も傾斜角度が小さい試料で異常値が検出されたので、傾斜角度４°については測定値を除外している。本装置において、モルタルの場合、４°より大きい傾斜角度で測定することが望ましいと考えられる。
【００６７】
セメントペーストは、試料量500ccで、傾斜角度４°、６°、８°、１０°で測定したが、水セメント比（W/C）45％の調合において最も傾斜角度が大きい試料で異常値が検出されたので、傾斜角度１０°については測定値を除外している。本装置において、セメントペーストの場合、傾斜角度１０°未満で測定することが望ましいと考えられる。
【００６８】
水は、傾斜角度１°、２°、３°、４°で測定したが、いずれの試料量も、傾斜角度４°の測定において、流下する速度が速いため水が乱れて流れるのが目視確認でき、異常値が検出されたので、傾斜角度４°については測定値を除外している。本装置において、水の場合、傾斜角度４°未満で測定することが望ましいと考えられる。
【００６９】
図３〜図８に、各測定材料における傾斜フロー試験の結果から得られた流動先端速度とせん断応力の関係を示す。また、図中に流動先端速度とせん断応力の直線回帰式および決定係数を示す。
【００７０】
いずれの材料においても流動先端速度とせん断応力の直線関係は高い相関を示し、ほとんどの関係において、決定係数が０．９以上となった。前述したように、回帰直線の切片がτy、傾きがηであり、それを整理したものを表５に示す。
【００７１】
【表５】
0006482918.tif 000006
【００７２】
(3)-1 コンクリート
コンクリートについては、図３〜図５に示すように、試料量が異なっても、流動先端速度とせん断応力の関係に大きな差異はなく、回帰直線も類似の式となっている。
【００７３】
また、図９に示すように、スランプフロー値が大きくなるほど、τyは小さくなり、水セメント比が小さくなるほど、ηは大きくなる傾向がみられ、レオロジー的な観点からも測定結果として矛盾はない。
【００７４】
しかし、Ｃ30の試料量8820ccのＶ1・Ｖ2は、τyが負の値となっており、レオロジー的な観点から矛盾が生じている。また、Ｖ3やＶ4のτyをみると、負の値から正の値へと徐々に大きい値へ変化している。これは、他の試料においても同様の傾向がみられる。ηは顕著ではないが、Ｖ3やＶ4では、Ｖ1・Ｖ2に比べて小さい値となっている試料が多い。
【００７５】
表６にコンクリートの傾斜フローによる流動先端速度を、図１１にゲートから各測定ポイント（Ｖ3およびＶ4は選定区間の中間点を測定ポイントとした）までの距離と測定ポイントにおける流動先端速度の関係を示す。
【００７６】
【表６】
0006482918.tif 000007
【００７７】
大半の試料において、Ｖ1が最も速く、Ｖ2からＶ4にかけて徐々に流動先端速度は小さくなっており、Ｖ3とＶ4ではほぼ同じ速度になっている。すなわち、流動先端速度は、Ｖ3、Ｖ4またはそれ以降のポイントにおいて一定になり、安定した流れになると考えられる。
【００７８】
そこで、本実験の結果から一定となる終局速度を求めるため、流動先端速度Ｖ（cm/sec）は(2)式に近似すると仮定し、(2)式におけるＶr（終局速度）を推定した。
Ｖ＝ｐ×ｅ-qx＋Ｖr…(2)
【００７９】
ここに、
ｘ：ゲートから測定ポイントまでの距離（cm）
Ｖr：終局速度（cm/sec）
ｐ，ｑ：実験定数
【００８０】
表６の右端にＶrの推定結果を示す。また、図１２に(2)式の推定曲線の一部を示す。概ね高い相関を示してＶrを推定することができた。
なお、表６の括弧内のＶrは相関性が低く採用していない。
【００８１】
これらＶrによる流動先端速度とせん断応力の関係をみると、ほとんどの試料でＶ1・Ｖ2よりも高い決定係数となっている。また、Ｖ3やＶ4もＶ1・Ｖ2よりも高い決定係数となっている試料のほうが多い。
【００８２】
これは、Ｖ1・Ｖ2の測定ポイントがゲートに近いため、一定の速度になりきっていないこと、すなわち安定した流れになっていないことが主な原因と考えられる。
【００８３】
(3)-2 モルタル
モルタルについては、図６および表５より、τyはＭ45が最も大きく、Ｍ36とＭ30では逆転現象を起こしているが、その差は小さく誤差の範囲と言える。
【００８４】
図１３にフレッシュ性状の試験とτyの関係を示す。データは３点のみであるが、０打フローやスランプとτyの間には相関関係がみられた。
【００８５】
ηは図１４に示すように、水セメント比が小さくなるほど大きくなっており、コンクリートと同様の高い相関がみられた。
【００８６】
(3)-3 セメントペースト
セメントペーストについては、図７および表５より、τyはＭ45が最も小さく、Ｍ36とＭ30ではわずかに逆転現象を起こしているが、これも誤差の範囲と言える。
【００８７】
セメントペーストの調合は、コンクリートの調合から骨材のみを除いたものであり、高性能ＡＥ減水剤もそのままの量を使用しているので、非常に流動性が高く、分離気味であった。
特に、Ｐ45は常に撹拌していないと分離する状態のものであり、水に近い状態であったため、τyは０．４Ｐａと極めて小さい値を示した。
【００８８】
図１５に０打フロー試験とτyの関係を示す。データは３点のみであるが、０打フローとτyの間には相関関係がみられた。
ηは図１６に示すように、水セメント比が小さくなるほど大きくなっており、コンクリートやモルタルと同様の高い相関がみられた。
【００８９】
(3)-4 水
水については、表４に示すように、試料量が多いと非常に高速で流れ、かつ水面が乱れて流れている様子が目視で認められた。そのため、降伏値は負の値となったが、試料量を300ccまで少なくすると、傾斜角３°まで大きくしても、水面に乱れが生じることなく、ほぼ均一に流下した。
その際のτyは０Ｐａ（図８および表５参照）であり、水は理論上の降伏値はないので、正確に計測できたと考えられる。
【符号の説明】
【００９０】
１…測定装置本体、２…試料タンク部、２ａ…試料投入口、３…傾斜流動部、４…傾斜調整支持具、４ａ…支柱、４ｂ…支持リング、５…ゲート板支持具、５ａ…支柱、６…ゲート板、７…流動速度測定器、７ａ…投光器、７ｂ…受光器
【図１】
0006482918.tif 000008
【図２】
0006482918.tif 000009
【図３】
0006482918.tif 000010
【図４】
0006482918.tif 000011
【図５】
0006482918.tif 000012
【図６】
0006482918.tif 000013
【図７】
0006482918.tif 000014
【図８】
0006482918.tif 000015
【図９】
0006482918.tif 000016
【図１０】
0006482918.tif 000017
【図１１】
0006482918.tif 000018
【図１２】
0006482918.tif 000019
【図１３】
0006482918.tif 000020
【図１４】
0006482918.tif 000021
【図１５】
0006482918.tif 000022
【図１６】
0006482918.tif 000023